(57)【要約】【課題】耐熱性に優れた電磁加熱用に適した樹脂製容器、およびそれを成形性よく製造する方法を提供すること。【解決手段】樹脂製繊維状物で強化されたアリル樹脂からなる容器であって、容器中に埋め込まれた導電体を有する電磁加熱用容器。ポリテトラフルオロエチエレン製繊維状物で強化されたジアリルフタレート樹脂からなり、金属製網状物が導電体として底面に埋め込まれた電磁加熱用容器は好ましい態様である。また、圧縮成形金型に、導電体並びに粉末または顆粒状のアリル樹脂と樹脂製繊維状物との混合物を挿入し、圧縮成形する電磁加熱用容器の製造方法が提供される。【選択図】　　なし【特許請求の範囲】
【請求項１】
樹脂製繊維状物で強化されたアリル樹脂からなる容器であって、容器中に埋め込まれた導電体を有する電磁加熱用容器。
【請求項２】
アリル樹脂がジアリルフタレート樹脂であることを特徴とする請求項１に記載の電磁加熱用容器。
【請求項３】
樹脂製繊維状物がポリテトラフルオロエチエレン製繊維状物であることを特徴とする請求項１または２に記載の電磁加熱用容器
【請求項４】
導電体が金属製網状物であることを特徴とする請求項１〜３のいずれかに記載の電磁加熱用容器。
【請求項５】
導電体が、容器の底面に埋め込まれていることを特徴とする請求項１〜４のいずれかに記載の電磁加熱用容器。
【請求項６】
圧縮成形金型に、導電体並びに粉末または顆粒状のアリル樹脂と樹脂製繊維状物との混合物を挿入し、圧縮成形する電磁加熱用容器の製造方法。
【請求項７】
圧縮成形金型に、金属製網状物並びに粉末または顆粒状のジアリルフタレート樹脂とポリテトラフルオロエチレン製繊維状物との混合物を挿入し、圧縮成形する電磁加熱用容器の製造方法。
【発明の詳細な説明】
【０００１】
【発明の属する技術分野】
本発明は、電磁加熱用に適したアリル樹脂製容器を提供する。さらに詳しくは、樹脂製繊維状物で強化されたアリル樹脂からなる電磁加熱用容器に関する。
【０００２】
【従来の技術】
電磁加熱器は、簡便に加熱調理ができることと、調理済食品の食味と食感を損なうことなく加熱できるので、食品の加熱方式として注目されている。
そのため、大型の電磁加熱器から、小型の電磁加熱器、さらに小型の簡便型まで用途に合せて選択できるようになってきた。
【０００３】
電磁誘導加熱により食品を加熱するにあたり、電磁誘導により発熱する発熱体を有する容器を用いて、電磁加熱器で加熱する方法はすでに知られている。たとえば、特開平９−１７４５５７号公報には、導電体を有する電磁調理用プラスチック容器の製造方法が記載されている。
プラスチック製容器を電磁加熱に使用する際には、食品を加熱しすぎると、容器の変形や破損が生じることがあり、極端な場合には火災の危険性が出てくるおそれがある。しかしながら、耐熱性樹脂として知られる樹脂は、耐熱性はあるが、もろくて電磁加熱用容器には向かないという傾向があった。耐衝撃強度が必要な用途にはガラス繊維で強化した耐熱性樹脂が使用されているが、食器等の電磁加熱用容器の材料としては、容器に割れ欠けができたときに、ガラス繊維が表面に現れて唇など人体を刺激するだけでなく、ガラス繊維が体内に入り込む危険性もあるために使用できない。
本発明者は、電磁加熱用に適した容器およびその製造方法の研究を鋭意進めた結果、それらを見出すに至り本発明に到達したものである。
【０００４】
【発明が解決しようとする課題】
本発明は、耐熱性に優れた電磁加熱用に適した樹脂製容器を提供する。
本発明はまた、耐熱性に優れた電磁加熱用に適した樹脂製容器を成形性よく製造する方法を提供する。
【０００５】
【課題を解決するための手段】
本発明は、樹脂製繊維状物で強化されたアリル樹脂からなる容器であって、容器中に埋め込まれた導電体を有する電磁加熱用容器を提供する。
【０００６】
前記アリル樹脂がジアリルフタレート樹脂である容器は、本発明の電磁加熱用容器の好ましい態様である。
【０００７】
前記樹脂製繊維状物がポリテトラフルオロエチエレン製繊維状物である前記した容器は、本発明の電磁加熱用容器の好ましい態様である。
【０００８】
前記導電体が金属製網状物である前記した容器は、本発明の電磁加熱用容器の好ましい態様である。
【０００９】
前記導電体が、容器の底面に埋め込まれている前記した容器は、本発明の電磁加熱用容器の好ましい態様である。
【００１０】
本発明はまた、圧縮成形金型に、導電体並びに粉末または顆粒状のアリル樹脂と樹脂製繊維状物との混合物を挿入し、圧縮成形する電磁加熱用容器の製造方法を提供する。
【００１１】
本発明はさらに、圧縮成形金型に、金属製網状物並びに粉末または顆粒状のジアリルフタレート樹脂とポリテトラフルオロエチレン製繊維状物との混合物を挿入し、圧縮成形する電磁加熱用容器の製造方法を提供する。
【００１２】
【発明の実施の形態】
本発明は、樹脂製繊維状物で強化されたアリル樹脂からなる容器であって、容器中に埋め込まれた導電体を有する電磁加熱用容器を提供するものである。
容器として代表的なものは食器であるがこれに限定されるものではない。電磁加熱用容器は、調理済食品の加熱用とか、食品の電磁調理用に好適に使用できる。
【００１３】
アリル樹脂は、アリルアルコールと二塩基酸とのエステルのように、アリル基を１分子中に２個以上持っている化号物の付加重合によって得られるような樹脂であって、具体的にはジアリルオルソフタレート樹脂、ジアリルイソフタレート樹脂、ジアリルマレエート樹脂、ジアリルクロレンデート樹脂などを挙げることができる。アリル樹脂としては、単量体または部分重合体を過酸化水素などの架橋触媒で硬化させたものを用いるのが好ましい。
【００１４】
これらアリル樹脂は、耐熱性、耐溶剤性、耐薬品性に優れ、成形収縮が小さいので、本発明の電磁加熱用容器の材料として好適に使用することができる。本発明では、ジアリルオルソフタレート樹脂およびジアリルイソフタレート樹脂を総称してジアリルフタレート樹脂と呼ぶ。アリル樹脂の中でも、ジアリルフタレート樹脂は、寸法安定性、耐湿性、成形加工性にも優れているので、特に好ましく使用することができる。
【００１５】
アリル樹脂をガラス繊維で強化することは知られているが、ガラス繊維強化アリル樹脂を容器として用いた場合、容器に割れ欠けが生じたとき、ガラス繊維が表面に現れて唇など人体を刺激するだけでなく、ガラス繊維が体内に入り込む危険性もあるため、電磁加熱用容器としては使用できない。本発明では、樹脂製繊維状物で強化されたアリル樹脂を使用するので、このような不都合はまったく生じないという特徴を有している。さらに、樹脂製繊維状物で強化されたアリル樹脂は樹脂本来の強度を保ちつつ、優れた衝撃強度を示すので、電磁加熱用容器として好適な材料が提供される。
【００１６】
樹脂製繊維状物としては、ポリテトラフルオロエチレンなどのフッ素樹脂、ポリエチレンテレフタレート、ポリブチレンテレフタレートなどのポリエステル、ポリエチレン、ポリプロピレンなどのポリオレフィン、ナイロン６６、ナイロン６などのポリアミド、アラミド樹脂などの樹脂から得られる繊維状物を挙げることができる。中でも、ポリテトラフルオロエチレンから得られる繊維状物が好ましく使用される。本発明の樹脂製繊維状物の形状は、短繊維、長繊維または不織布などであってもいいが、長繊維または不織布を好ましい形状として挙げることができる。
【００１７】
電磁加熱器で加熱するためには、容器の底面および／または側面に、電磁誘導加熱により発熱する、すなわち高周波の磁束により発生する渦電流が流れることにより発熱する発熱体となる導電体を形成することが好ましい。
【００１８】
発熱体としては、鉄、銀、アルミニウムなどの金属からなる導電体を好ましいものとしてあげることができる。導電体の形状は特に限定されないが、板状、箔状、網状などを好ましい形状として挙げることができる。
【００１９】
アリル樹脂と導電体には、熱膨張に差があるため、成形時や、電磁加熱時の加熱、冷却の際の熱膨張および収縮によって、容器が割れる恐れがあるので、導電体の形状は、このような容器の割れを考慮した選択が必要である。
【００２０】
導電体のより好ましい形状をしては、板状または箔状で１つ以上の孔を設けた形状および網状を挙げることができるが、特には網状物が好ましい。導電体としては、金属製網状物が最も好ましい。
【００２１】
導電体が、網状物であるとき、より細かい網目を有するほど、電磁加熱時の加熱効率がいいという傾向か見られる。金属製網状物の場合、網目の大きさの程度として好ましくは１０〜５０メッシュ、より好ましくは１５〜３０メッシュを挙げることができる。
【００２２】
導電体は容器の底面および／または側面に任意に形成することができるが、導電体は容器に埋め込むことが好ましい。加熱効率の点から、導電体は容器の底面に埋め込まれていることが好ましい。容器の底面に埋め込まれた導電体は、底面積の一部を占めていればよいが、ほぼ底面全域に広がって位置するのも好ましい態様である。導電体が金属製網状物であって、容器のほぼ底面全域に広がって位置する場合、網状物の熱伝導性がいいので加熱むらを起こすことなく電磁加熱をすることができる。
【００２３】
本発明により提供されるポリテトラフルオロエチエレン製繊維状物で強化されたジアリルフタレート樹脂からなり、金属製網状物が導電体として底面に埋め込まれた電磁加熱用容器は、特に優れた電磁加熱用容器である。
【００２４】
次に本発明の電磁加熱用容器を製造する好適な製造方法について説明する。本発明において、前記した電磁加熱用容器が製造できる方法であれば、特に制限なく使用することができるが、特に成形性よく製造する方法として、圧縮成形金型に、導電体並びに原料となるアリル樹脂と樹脂製繊維状物との混合物を挿入し、これを圧縮成形する方法を推奨することができる。アリル樹脂は、予備成形物やタブレットとすることなく、粉末または顆粒状で使用することができる。このような一段成形法の採用によって、成形サイクルの短縮を図り、成形コストの引下げを実現することができる。
【００２５】
製造方法の説明にあたって、アリル樹脂としては、その最も好適な例であるジアリルフタレート樹脂を代表とし、図１〜５を参照しながら説明する。
図１は圧縮成形機の金型の上型１と下型２の間であって下型２の容器底面にあたる部分の上面に導電体として金属製網状物３を載置した様子を示している。続いて、図２のように下型２に載置した金属製網状物３の上に、ジアリルフタレート樹脂粉末と樹脂状繊維状物としてポリテトラフルオロエチレン製繊維状物の混合物４を置き、図３のように金型の上型１と下型２を閉じて圧縮成形し、図４のように導電体３が底面に埋め込まれた電磁加熱用容器５を得る。
【００２６】
底面に埋め込まれる導電体３の位置を調節するために、図５のように、下型２の容器底面にあたる部分に載置する導電体の下に少量のジアリルフタレート樹脂粉末と樹脂状繊維状物の混合物を挿入してもよい。
【００２７】
容器底面において、導電体が底面下側から０．５〜１．５ｍｍ程度の位置に埋め込まれている状態が、電磁加熱時の加熱効率の点で最も好ましい。
【００２８】
また、圧縮成形にあたり、ジアリルフタレート樹脂には必要に応じて安定剤、顔料、着色剤、帯電防止剤、その他が配合されていてもよい。
【００２９】
前記図１〜４の方法で製造した本発明の電磁加熱用容器について、下記の試験を行った。その結果、高い昇温効果、高い衝撃強度および高い耐熱性を有していることを確認した。
【００３０】
（１）電磁加熱昇温試験
室温２３℃にて、直径１８０ｍｍ、高さ２８ｍｍの本発明の電磁加熱用皿に、水温２３℃の水１５０ｃｃを入れ、ポリプロピレン製のフードカバーを被せて、４３０ワットの電磁加熱器で過熱したところ、５分間で１００℃に達した。昇温カーブは、陶磁器容器を用いて同じ条件で行った昇温試験の結果とほぼ一致し、陶磁器同様の高い昇温効果を示した。
【００３１】
（２）落球衝撃試験
直径１８０ｍｍ、高さ２８ｍｍの本発明の電磁加熱用皿を床上に伏せた状態で置き、１３０ｇ鋼球を容器底面の中央に落下させて、容器が割れた高さを測定した。結果は６００ｍｍと高い値を示した。底面の金網の使用を省略するほかは同様にして製造した皿では３００ｍｍであった。
また、メラミン樹脂製の同様形状で同様の大きさの皿では、５００ｍｍであった。
【００３２】
（３）耐熱性試験
電磁加熱用容器をオーブン中で、１５０℃の温度で２４時間放置したところ、容器に割れは認められなかった。
メラミン樹脂製食器を、同じ条件で放置したところ約５時間で割れた。
【００３３】
【発明の効果】
本発明により、耐熱性にすぐれた電磁加熱用に適したアリル樹脂製容器が提供される。
本発明により提供されるポリテトラフルオロエチエレン製繊維状物で強化されたジアリルフタレート樹脂からなり、金属製網状物が導電体として埋め込まれた電磁加熱用容器は、特に優れた電磁加熱用容器である。
本発明発明により、優れた電磁加熱用容器が、成形性よく製造できる電磁加熱用容器の製造方法が提供される。
【図面の簡単な説明】
【図１】本発明の電磁加熱用容器を製造する態様を示す金型が開いた状態の断面図。
【図２】本発明の電磁加熱用容器を製造する態様を示す金型が開いた状態の他の断面図。
【図３】本発明の電磁加熱用容器を製造する態様を示す金型が閉じた状態の断面図。
【図４】成形された電磁加熱用容器
【図５】本発明の電磁加熱用容器を製造する他の態様を示す金型が開いた状態の断面図。
【符号の説明】
１．圧縮成形機金型の上型
２．圧縮成形機金型の下型
３．金属製網状体導電体
４．ジアリルフタレート樹脂粉末とポリテトラフルオロエチレン製繊維状物の混合物
５．電磁加熱用容器
【図１】
2004065422.tif 000002
【図２】
2004065422.tif 000003
【図３】
2004065422.tif 000004
【図４】
2004065422.tif 000005
【図５】
2004065422.tif 000006